(57)【要約】【課題】優れた印刷適性が得られる紫外線硬化型コート剤および成形品を提供すること。【解決手段】重合反応性オリゴマーと、水溶性モノマーと、光重合開始剤と、染料固着剤と、を含有した紫外線硬化型コート剤において、前記染料固着剤として、アリルアミン重合体、アリルアミン塩酸塩重合体、アリルアミン塩酸塩とジアリルアミン塩酸塩との共重合体、アリルアミン塩酸塩とジメチルアリルアミン塩酸塩との共重合体、ジシアンジアミドとジエチレントリアミンとの共重合体の塩酸塩、及びジメチルアミンとエピクロヒドリンとの共重合体から選択される少なくともいずれか一種の水溶液を含有している。よって、インク受理層の印刷適正として要求される印刷画像の乾燥性やにじみ性を十分に維持しつつ、水中浸漬などの過酷な環境下においても優れた耐水性を得ることができる。【選択図】図１
2010031095.tif 000002
【特許請求の範囲】
【請求項１】
重合反応性オリゴマーと、水溶性モノマーと、光重合開始剤と、染料固着剤と、を含有する紫外線硬化型コート剤であって、
前記染料固着剤として、アリルアミン重合体、アリルアミン塩酸塩重合体、アリルアミン塩酸塩とジアリルアミン塩酸塩との共重合体、アリルアミン塩酸塩とジメチルアリルアミン塩酸塩との共重合体、ジシアンジアミドとジエチレントリアミンとの共重合体の塩酸塩、及びジメチルアミンとエピクロヒドリンとの共重合体から選択される少なくともいずれか一種の水溶液を含有する
ことを特徴とした紫外線硬化型コート剤。
【請求項２】
請求項１に記載の紫外線硬化型コート剤であって、
前記染料固着剤を、０．５質量％以上８質量％以下含有する
ことを特徴とした紫外線硬化型コート剤。
【請求項３】
請求項１または請求項２に記載の紫外線硬化型コート剤であって、
前記重合反応性オリゴマーとして、ウレタンアクリレートオリゴマー、エポキシアクリレートオリゴマー、ポリエステルオリゴマー、及びアクリルオリゴマーから選択される少なくとも一種を含有する
ことを特徴とした紫外線硬化型コート剤。
【請求項４】
請求項１から請求項３のいずれか一項に記載の紫外線硬化型コート剤であって、
前記水溶性モノマーとして、アクリロイルモルフォリンを５０質量％以上含有する
ことを特徴とした紫外線硬化型コート剤。
【請求項５】
請求項１から請求項４のいずれか一項に記載の紫外線硬化型コート剤であって、
前記重合反応性オリゴマーを、５質量％以上３０質量％以下含有する
ことを特徴とした紫外線硬化型コート剤。
【請求項６】
請求項１から請求項５のいずれか一項に記載の紫外線硬化型コート剤であって、
前記水溶性モノマーを、４０質量％以上８５質量％以下含有する
ことを特徴とした紫外線硬化型コート剤。
【請求項７】
請求項１から請求項６のいずれか一項に記載の紫外線硬化型コート剤であって、
前記光重合開始剤を、１質量％以上１０質量％以下含有する
ことを特徴とした紫外線硬化型コート剤。
【請求項８】
請求項１から請求項７のいずれか一項に記載の紫外線硬化型コート剤であって、
吸水性フィラーを５質量％以上５０質量％以下含有する
ことを特徴とした紫外線硬化型コート剤。
【請求項９】
請求項１から請求項８のいずれか一項に記載の紫外線硬化型コート剤が、基材の表面に塗布されている
ことを特徴とした成形品。
【発明の詳細な説明】
【技術分野】
【０００１】
本発明は、紫外線で硬化する紫外線硬化型コート剤、およびこの紫外線硬化型コート剤が塗布された成形品に関する。
【背景技術】
【０００２】
従来、情報処理などの分野においては、電気的に情報を記録し、再生または再記録することができる情報記録媒体が普及している。このような情報記録媒体としては、例えば、光情報記録媒体であるコンパクトディスク（ＣＤ：Compact Disc）やデジタルビデオディスク（ＤＶＤ：Digital Versatile Disc）などのように、樹脂基材に対して情報記録層を設けて情報記録媒体としたものや、フレキシブルディスク（ＦＤ：Flexible Disk）、光磁気（ＭＯ：Magnet-Optical）ディスク、ミニディスク（ＭＤ：Mini Disc）、カセットテープなど、情報記録部をカートリッジなどの樹脂基材で収納して情報記録媒体とした形態のものが周知である。
このような情報記録媒体は、情報記録性能を有するとともに、記録された内容を示すインデックスや各種の装飾デザインを、情報記録媒体の表面などに印刷していることが多い。そして、印刷としては、インクジェット印刷やスクリーン印刷などといった従来公知の印刷手段により実施されている。
【０００３】
一方、情報記録媒体を構成する樹脂基材の表面はインク吸収性を有しないことから、樹脂基材の表面にインク受理層を形成させ、このインク受理層に対して印刷を実施している。
そして、インク受理層を形成するためのコート剤としては、紫外線硬化タイプのものが使用されており、優れたインク吸収性が求められている（例えば、特許文献１から特許文献４参照）。
【０００４】
特許文献１には、ポリカーボネート等の透明合成樹脂の基板上に凹凸情報（ピット）、記録層、反射層、保護層、印刷層、インキ受容層を順次積層することにより構成された光ディスクが示されている。
特許文献２には、液状の水溶性モノマーと該モノマー可溶性のポリマーと染料固着剤とを含んでおり、ここで、液状の水溶性モノマーとは、常温において水と任意の比率で溶解し合うことのできる放射線重合性のモノマーであり、水溶性モノマー可溶性のポリマーの添加量は、液状の水溶性モノマー１００重量部当たり、０．５〜３０重量部である放射線硬化型受理性インキが示されている。
特許文献３には、アクリロイルモリホリンとＮ−ビニルホルムアミドとの混合物を含有する水溶性モノマーと、ヒドロキシプロピルメチルセルロースを含有する水溶性ポリマーと、カチオンポリアミン樹脂を含有する染料固着剤と、シリカ、ウォラストナイト及びシリコンビーズから選ばれる一つ以上であるフィラーとを含有する活性エネルギー線硬化型スクリーンインキ組成物が示されている。
特許文献４には、水酸基を有する水溶性単官能モノマーと、水溶性ポリマーと、染料固着剤と、平均粒子径が６〜１８μｍであり、かつ、最大粒子径が３０μｍ以下であって、インキ組成物１００部中に１０〜２５部含有するシリカとを含有する活性エネルギー線硬化型スクリーンインキ組成物が示されている。
【０００５】
【特許文献１】特開２００３−１２３３２３号公報
【特許文献２】特開２００３−２５７１０号公報
【特許文献３】特開２００６−９７０１５号公報
【特許文献４】特開２００６−２１３８４４号公報
【発明の開示】
【発明が解決しようとする課題】
【０００６】
ところで、インク受理層の印刷適性としては、優れたインク吸収性とともに、印刷画像の乾燥性、にじみ性、耐水性も併せて要求されている。しかしながら、上述した特許文献１から特許文献４に記載の従来のコート剤では、インク受理層の印刷適正として要求される印刷画像の乾燥性やにじみ性を十分に維持しつつ、水中に浸漬するという過酷な環境下においても優れた耐水性を得るという点でさらなる改善の余地があった。
【０００７】
本発明は、このような点を考慮してなされたものであり、インク受理層の印刷適性として要求される印刷画像の乾燥性やにじみ性を十分に維持しつつ、過酷な環境下においても優れた耐水性が得られる紫外線硬化型コート剤および成形品を提供することを目的とする。
【課題を解決するための手段】
【０００８】
本発明に記載の紫外線硬化型コート剤は、重合反応性オリゴマーと、水溶性モノマーと、光重合開始剤と、染料固着剤と、を含有する紫外線硬化型コート剤であって、前記染料固着剤として、アリルアミン重合体、アリルアミン塩酸塩重合体、アリルアミン塩酸塩とジアリルアミン塩酸塩との共重合体、アリルアミン塩酸塩とジメチルアリルアミン塩酸塩との共重合体、ジシアンジアミドとジエチレントリアミンとの共重合体の塩酸塩、及びジメチルアミンとエピクロヒドリンとの共重合体から選択される少なくともいずれか一種の水溶液を含有することを特徴とする。
この発明では、重合反応性オリゴマーと、水溶性モノマーと、光重合開始剤と、染料固着剤とを含有する紫外線硬化型コート剤において、アリルアミン重合体、アリルアミン塩酸塩重合体、アリルアミン塩酸塩とジアリルアミン塩酸塩との共重合体、アリルアミン塩酸塩とジメチルアリルアミン塩酸塩との共重合体、ジシアンジアミドとジエチレントリアミンとの共重合体の塩酸塩、及びジメチルアミンとエピクロヒドリンとの共重合体から選択される少なくともいずれか一種の水溶液を含有している染料固着剤を用いている。
このことにより、印刷画像の乾燥性やにじみ性が良好であり、特に耐水性に優れた印刷適性を得ることができる。よって、本発明に記載の紫外線硬化型コート剤を用いることで、インク受理層の印刷適正として要求される印刷画像の乾燥性やにじみ性を十分に維持しつつ、水中に浸漬するという過酷な環境下においても優れた耐水性を得ることができる。
また、染料固着剤として、上述した少なくとも一種の水溶液を含有することで、均一に塗膜することが可能となる。
【０００９】
本発明に記載の紫外線硬化型コート剤は、前記染料固着剤を、０．５質量％以上８質量％以下含有する構成が好ましい。
この発明では、染料固着剤の含有量が０．５質量％より少なくなると、耐水性が低下するおそれがある。一方、染料固着剤の含有量が８質量％より多くなると、耐水性が飽和状態となるとともに、耐光性が低下するおそれがある。
このことにより、染料固着剤の含有量を０．５質量％以上８質量％以下、好ましくは０.７質量％以上６質量％以下とすることが好ましい。
【００１０】
本発明に記載の紫外線硬化型コート剤は、前記重合反応性オリゴマーとして、ウレタンアクリレートオリゴマー、エポキシアクリレートオリゴマー、ポリエステルオリゴマー、及びアクリルオリゴマーから選択される少なくとも一種を含有する構成が好ましい。
この発明では、重合反応性オリゴマーとして、ウレタンアクリレートオリゴマー、エポキシアクリレートオリゴマー、ポリエステルオリゴマー、アクリルオリゴマーから選ばれる少なくとも１種類を用いるので、オリゴマー添加により特に耐水性が向上し、優れた印刷適性を提供するための材料である重合反応性オリゴマーが容易に得られる。
【００１１】
本発明に記載の紫外線硬化型コート剤は、前記水溶性モノマーとして、アクリロイルモルフォリンを５０質量％以上含有する構成が好ましい。
この発明では、水溶性モノマーとして、５０質量％以上のアクリロイルモルフォリンを含有したものを用いるので、モノマー添加により特に印刷画像の乾燥性およびにじみ性が向上し、例えば製膜により形成されるインク受理層の優れた印刷適性が得られる。
ここで、アクリロイルモルフォリンの含有量が５０質量％より少なくなると、例えば製膜により形成されるインク受理層の印刷適性、特に印刷画像の乾燥性およびにじみ性が低下するおそれがある。このことにより、アクリロイルモルフォリンの含有量を５０質量％以上とすることが好ましい。
【００１２】
本発明に記載の紫外線硬化型コート剤は、前記重合反応性オリゴマーを、５質量％以上３０質量％以下含有する構成が好ましい。
この発明では、重合反応性オリゴマーの含有量が５質量％より少なくなると、例えば製膜により形成されるインク受理層の印刷適性のうち、特に耐水性が低下するおそれがある。
一方、重合反応性オリゴマーの含有量が３０質量％より多くなると、例えば製膜により形成されるインク受理層の印刷適性、特に印刷画像の乾燥性およびにじみ性が低下するおそれがある。
このことにより、重合反応性オリゴマーの含有量を５質量％以上３０質量％以下、好ましくは８質量％以上２５質量％以下とすることが好ましい。
【００１３】
本発明に記載の紫外線硬化型コート剤は、前記水溶性モノマーを、４０質量％以上８５質量％以下含有する構成が好ましい。
この発明では、水溶性モノマーの含有量が４０質量％より少なくなると、例えば製膜により形成されるインク受理層の印刷適性のうち、特に印刷画像の乾燥性およびにじみ性が低下するおそれがある。
一方、水溶性モノマーの含有量が８５質量％より多くなると、例えば製膜により形成されるインク受理層の印刷適性のうち、特に印刷画像の耐水性が低下するおそれがある。このことにより、水溶性モノマーの含有量を４０質量％以上８５質量％以下、好ましくは４０質量％以上７５質量％以下とすることが好ましい。
【００１４】
本発明に記載の紫外線硬化型コート剤は、前記光重合開始剤を、１質量％以上１０質量％以下含有する構成が好ましい。
この発明では、光重合開始剤の含有量が１質量％より少なくなると、硬化が不十分となるおそれがある。一方、光重合開始剤の含有量が１０質量％より多くなると、耐光性が低下するおそれがある。
このことにより、光重合開始剤の含有量を１質量％以上１０質量％以下、好ましくは２質量％以上６質量％以下とする。
【００１５】
本発明に記載の紫外線硬化型コート剤は、吸水性フィラーを５質量％以上５０質量％以下含有する構成が好ましい。
この発明では、重合反応性オリゴマー、水溶性モノマー、光重合開始剤、および染料固着剤に加えて、５質量％以上５０質量％以下の吸水性フィラーを含有することで、例えば製膜により形成されるインク受理層におけるより優れた印刷適性が得られる。
ここで、吸水性フィラーの含有量が５質量％より少なくなると、例えば製膜により形成されるインク受理層の印刷適性のうち、特に印刷画像の乾燥性およびにじみ性が低下するおそれがある。一方、吸水性フィラーの含有量が５０質量％より多くなると、増粘して均一な製膜が得られなくなるおそれがある。
このことにより、吸水性フィラーの含有量を５質量％以上５０質量％以下、好ましくは１０質量％以上４０質量％以下とすることが好ましい。
【００１６】
本発明の成形品は、本発明に記載の紫外線硬化型コート剤が、基材の表面に塗布されていることを特徴とする。
この発明では、例えば製膜により形成されるインク受理層における優れた印刷適性が得られる紫外線硬化型コート剤を基材の表面に塗布している。
このことにより、例えばインク吸収性を有しない基材やインク吸収性が低い基材などに対しても、良好な印刷を付与できる。
【発明を実施するための最良の形態】
【００１７】
以下に、本発明を実施するための最良の形態について詳述する。
なお、本実施形態では、本発明における成形品として、例えばＣＤ−Ｒ（Compact Disc-Recordable）やＤＶＤ−Ｒ（Digital Versatile Disc-Recordable）など、一面に情報記録面を有し他面にレーベル面を有した円盤状の情報記録媒体を例示するが、この限りではない。例えば、フレキシブルディスク（ＦＤ：Flexible Disk）、光磁気（ＭＯ：Magnet-Optical）ディスク、ミニディスク（ＭＤ：Mini Disc）、カセットテープなど、情報記録部を収容するカートリッジ、各種の情報記録媒体に用いられる印刷用ラベル紙などの印刷用紙、さらには、合成樹脂成形品、ガラス、木材、鋼板、皮革品、織布や不織布など、各種基材を対象とすることができる。
【００１８】
〔成形品の構成〕
図１は、本実施形態における情報記録媒体の概略構成を示す断面図である。
図１において、１は成形品としての情報記録媒体で、この情報記録媒体１は、例えばＣＤ−ＲやＤＶＤ−Ｒなどのディスク状の記録媒体で、一面に情報が記録される図示しない情報記録面が設けられ、他面にレーベル面が設けられている。
この情報記録媒体１は、円盤状のディスクである基材３の表面に対して、紫外線照射により硬化されるインク受理層２を備えて構成されている。なお、情報記録媒体１における情報が記録される層（情報記録層）は、図１における基材３の層構成に含まれる。そして、基材３としては、一般的に情報記録媒体１に用いられるポリカーボネート樹脂である円盤状のディスク基板により構成されたものが例示できる。
そして、インク受理層２は、詳細は後述する紫外線硬化型コート剤が各種方法により基材３の表面に塗布されて、例えば水性の被膜状に形成されている。塗膜方法としては、バーコート、コンマコート、ナイフコート、ダイコート、スピンコート、スクリーン印刷、グラビア印刷、フレキソ印刷、パッド印刷、インクジェット印刷など、従来公知のコーティングまたは印刷手段を適宜用いることができる。なお、特に、バーコート、スピンコート、スクリーン印刷の方法が、情報記録媒体の塗膜方法として一般的に用いられていることから好ましい。また、塗膜の硬化には、照射装置の構成や塗膜工程における作業性や装置構成などの点および作業性が容易で汎用の簡単な構成を利用できる点を考慮して、紫外線を用いる。
【００１９】
（紫外線硬化型コート剤の組成）
そして、インク受理層２を構成する紫外線硬化型コート剤は、重合反応性オリゴマーと、水溶性モノマーと、光重合開始剤と、染料固着剤と、吸水性フィラーと、を含有している。
なお、本発明の効果を妨げない範囲で、消泡剤、分散剤、保水剤、増粘剤、離型剤、防腐剤、着色顔料、湿潤剤、蛍光塗料、紫外線吸収剤などの添加剤を、必要に応じて適宜配合することができる。また、紫外線硬化型コート剤としては、吸水性フィラーを含有させなくてもよい。
【００２０】
重合反応性オリゴマーは、例えば末端に反応性二重結合を有するオリゴマーで、水溶性モノマーに溶解する重合反応性オリゴマーであれば、特に制限はない。
なお、重合反応性オリゴマーとして、ウレタンアクリレートオリゴマー、エポキシアクリレートオリゴマー、ポリエステルオリゴマー、アクリルオリゴマーから選ばれる少なくとも１種類のものが、特に耐水性の向上という点で好適である。その他、例えば「光硬化技術データブック  材料編」（テクノネット社発行（２０００年１２月５日発行））の第８４頁から第１１８頁に記載されている水溶性のオリゴマーを用いることができる。
【００２１】
水溶性モノマーは、例えば常温において水と任意の比率で溶解する各種のモノマーを用いることができる。
具体的には、アクリロイルモルフォリン、ブタンジオールモノアクリレート、２−ヒドロキシエチルアクリレート、Ｎ，Ｎ−ジメチルアミノエチルアクリレート、Ｎ，Ｎ−ジメチルアクリルアミド、２−ヒドロキシエチルビニルエーテルなどが例示できる。その他、例えば「光硬化技術データブック  材料編」（テクノネット社発行（２０００年１２月５日発行））の第６頁から第８１頁に記載されている水溶性のモノマーを用いることができる。特に、アクリロイルモルフォリンを主体とした系では印刷適性が優れているので好ましい。
この水溶性モノマーとしては、５０質量％以上のアクリロイルモルフォリンを含有したものを用いることが、特に乾燥性およびにじみ性という点で好適である。
ここで、アクリロイルモルフォリンの含有量が５０質量％より少なくなると、例えば製膜により形成されるインク受理層２の印刷適性、特に印刷画像の乾燥性およびにじみ性が低下するおそれがある。このことにより、アクリロイルモルフォリンの含有量を５０質量％以上とすることが好ましい。
なお、他の共重合可能な水溶性モノマーを、水溶性モノマー中で５０質量％以下の割合で含んでいてもよい。さらには、本発明の効果を妨げない範囲で非水溶性モノマーを、水溶性モノマーに対して３０質量％以下の割合で含有させてもよい。
【００２２】
吸水性フィラーは、無機フィラー、有機フィラーのいずれをも使用することができる。
無機フィラーとしては、例えば、シリカ、タルク、炭酸カルシウム、硫酸バリウム、ゼオライトなどが挙げられる。また、有機フィラーとしては、例えば、天然有機物微粉末（コラーゲン、シルク、セルロース、でんぷん、キチン、キトサン、卵殻膜など）、吸水性樹脂パウダ（例えば、吸水性アクリル樹脂、吸水性ポリエステル樹脂などのパウダ）などが挙げられる。これらの無機フィラーおよび有機フィラーは、１種を単独で使用してもよく、または２種以上を組み合わせて使用してもよい。
【００２３】
光重合開始剤は、紫外線によって発生するラジカルにより、水溶性モノマーや重合反応性ウレタンオリゴマー中の二重結合と反応して重合反応を誘起させる各種の重合開始剤を用いることができる。
具体的には、ヒドロキシケトンである２−ヒドロキシ−２−メチル−１−フェニルプロパン−１−オン、ベンゾインエチルエーテル、１−ヒドロキシ−シクロヘキシル−フェニル−ケトン、アミノケトンである２−メチル−１［４−（メチルチオ）フェニル］−２−モルフォリノプロパン−１−オンなどが例示できる。その他、例えば「光硬化技術データブック  材料編」（テクノネット社発行（２０００年１２月５日発行））の第１２２頁から第１３３頁に記載されている光重合開始剤を用いることができる。特に、乾燥性の点で２−ヒドロキシ−２−メチル−１−フェニルプロパン−１−オン、ベンゾインエチルエーテルを用いることが好適である。また、光重合開始剤は、上記した各種の光重合開始剤の２種以上を組み合わせて用いてもよい。
染料固着剤としては、アリルアミン重合体、アリルアミン塩酸塩重合体、アリルアミン塩酸塩とジアリルアミン塩酸塩との共重合体、アリルアミン塩酸塩とジメチルアリルアミン塩酸塩との共重合体、ジシアンジアミドとジエチレントリアミンとの共重合体の塩酸塩、及びジメチルアミンとエピクロヒドリンとの共重合体から選択される少なくとも一種の水溶液を含有している染料固着剤を用いている。なお、染料固着剤としては、上述した水溶液をそのまま配合したものを用いてもよいが、これに限らず、上述した水溶液に吸水性フィラーを高濃度で混合してペースト状にしたものを用いてもよい。
【００２４】
〔実施形態の作用効果〕
上述したように、上記実施形態の紫外線硬化型コート剤によれば、重合反応性オリゴマーと、水溶性モノマーと、光重合開始剤と、染料固着剤と、を含有したものを用いているので、オリゴマー添加の特徴である耐水性と、モノマー添加の特徴である乾燥性およびにじみ性とのバランスが良好となり、例えば基材３の表面上に塗膜形成されたインク受理層２は、優れたインク吸収性を有するとともに、印刷画像の乾燥性、印刷画像のにじみ性、耐水性も良好で、優れた印刷適性が得られる。さらには、熱によって硬化させる場合に比べて塗布する基材３に余分なエネルギーを与えなくてもよいから、例えば基材３の熱変形など損傷が生じるなど、基材３の劣化を防止でき、加熱できないような塗布対象でも適用でき、汎用性を向上できる。
【００２５】
また、上記実施形態では、染料固着剤として、アリルアミン重合体、アリルアミン塩酸塩重合体、アリルアミン塩酸塩とジアリルアミン塩酸塩との共重合体、アリルアミン塩酸塩とジメチルアリルアミン塩酸塩との共重合体、ジシアンジアミドとジエチレントリアミン共重合体との塩酸塩、及びジメチルアミンとエピクロヒドリンとの共重合体から選択される少なくともいずれか一種の水溶液を含有している染料固着剤を用いているので、印刷画像の乾燥性、印刷画像のにじみ性が良好であり、水中に浸漬するという過酷な環境下においても耐水性に優れた印刷適性を得ることができる。
【００２６】
さらに、上記実施形態では、染料固着剤を０．５質量％以上８質量％以下で含有することが好適である。このため、耐水性と耐光性との両方を十分に維持することができ、例えば製膜により形成されるインク受理層２の優れた印刷適性が得られる。
【００２７】
そして、上記実施形態では、重合反応性オリゴマーとして、ウレタンアクリレートオリゴマー、エポキシアクリレートオリゴマー、ポリエステルオリゴマー、アクリルオリゴマーから選ばれる少なくとも１種類が好適に用いられる。
このため、オリゴマー添加による特に耐水性の向上が得られ、例えば製膜により形成されたインク受理層２の優れた印刷適性が得られる。
【００２８】
また、上記実施形態では、水溶性モノマーとして、５０質量％以上のアクリロイルモルフォリンを含有したものが好適に用いられる。
このため、モノマー添加による特に乾燥性およびにじみ性の向上が得られ、例えば製膜により形成されるインク受理層２の優れた印刷適性が得られる。
【００２９】
さらに、上記実施形態では、特に、重合反応性オリゴマーを５質量％以上３０質量％以下、水溶性モノマーを４０質量％以上８５質量％以下、光重合開始剤を１質量％以上１０質量％以下で含有することが好適である。
このため、オリゴマー添加の特徴である耐水性と、モノマー添加の特徴である乾燥性およびにじみ性とのバランスが良好で、例えば製膜により形成されるインク受理層２の優れた印刷適性が得られる。
【００３０】
また、上記実施形態では、重合反応性オリゴマー、水溶性モノマーおよび光重合開始剤に加えて、吸水性フィラーを５質量％以上５０質量％以下で含有させることが好適である。
このため、フィラー添加による特に乾燥性および耐水性の向上が得られ、例えば製膜により形成されるインク受理層２におけるより優れた印刷適性が得られる。
【００３１】
〔実施形態の変形例〕
なお、以上に説明した態様は、本発明の一態様を示したものであって、本発明は、前記した実施形態に限定されるものではなく、本発明の目的および効果を達成できる範囲内での変形や改良が、本発明の内容に含まれるものであることはいうまでもない。また、本発明を実施する際における具体的な構造および形状などは、本発明の目的および効果を達成できる範囲内において、他の構造や形状などとしてもよい。
【００３２】
すなわち、本実施形態では、基材３として材質がポリカーボネート樹脂であるディスク状の基板により構成される例を示したが、これには限定されず、例えば、基材３は、ＤＶＤ−ＲＡＭ、カセットテープ、ＭＯなどの情報記録媒体１を収納するカートリッジなどの形状としてもよく、当該カートリッジとなる基材３の表面にインク受理層２を形成すればよい。さらには、上述したように、情報記録媒体に用いられる印刷用ラベル紙などの印刷用紙、合成樹脂成形品、ガラス、木材、鋼板、皮革品、織布や不織布など、各種基材を対象とすることができる。
また、紫外線硬化型コート剤としては、例えば重合反応性オリゴマーと、水溶性モノマーと、光重合開始剤と、を含有する１液型のもの、インク受理層２を塗布形成する際に光重合開始剤を混合して用いる多液型のものなど、紫外線硬化型コート剤の形態としてはいずれの構成を適用することができる。
【００３３】
また、本実施形態では、重合反応性オリゴマーと、水溶性モノマーと、光重合開始剤と、染料固着剤と、水と、吸収性フィラーとからなる紫外線硬化型コート剤を用いたがこれに限らず、例えば、消泡剤、分散剤、保水剤、増粘剤、離型剤、防腐剤、着色顔料、湿潤剤、蛍光塗料、紫外線吸収剤などの添加剤を必要に応じて適宜配合してもよい。
【実施例１】
【００３４】
次に、実施例および比較例を挙げて本発明をさらに詳しく説明するが、本発明はこれらの実施例などの記載内容に何ら制約されるものではない。
【００３５】
（試料の作製）
以下の表１および表２に示す配合割合で所定量の原料を計量し、混合機（株式会社シンキー（THINKY Corporation社）製  商品名：Ａ−２５０）にて混合した。なお、表１および表２中で示す「水」は、染料固着剤として水溶液にするために用いたものである。
【００３６】
【表１】
2010031095.tif 000003
【００３７】
【表２】
2010031095.tif 000004
【００３８】
表１，２中の注釈＊は以下の通り。
（*1）ダイセルサイテック株式会社製
（*2）ダイセルサイテック株式会社製
（*3）興人株式会社製
（*4）大阪有機化学株式会社製
（*5）日東紡株式会社製、製品名：ＰＡＡ−０３
（*6）日東紡株式会社製、製品名：ＰＡＡ−ＨＣＬ−０３
（*7）日東紡株式会社製、製品名：ＰＡＡ−Ｄ１１−ＨＣＬ
（*8）日東紡株式会社製、製品名：ＰＡＡ−１１１２ＣＬ
（*9）日華化学株式会社製、製品名：ネオフィスＩＪ−１１７
（*10）日華化学株式会社製、製品名：ネオフィスＩＪ−４５０
（*11）出光テクノファイン株式会社製
（*12）出光テクノファイン株式会社製
（*13）日本アエロジル株式会社製
（*14）チバ・スペシャルティ・ケミカルズ株式会社製
（*15）日東紡株式会社製、製品名：ＰＡＡ−Ｕ５０００
（*16）日東紡株式会社製、製品名：ＰＡＳ−Ｈ−５Ｌ
（*17）日東紡株式会社製、製品名：ＰＡＳ−２１ＣＬ
（*18）三洋化成株式会社製、製品名：サンフィクス７０
【００３９】
（インク受理層の形成）
上述で作製した試料を、１００μｍ厚のＰＥＴ（polyethylene terephthalate）フイルム（東レ株式会社製  商品名：ルミラーＴ１００）に、膜厚が１５〜２５μｍとなるようにバーコータ（R K Print Coat Instruments社  商品名：Ｋ−２０２)で塗布した。
そして、紫外線照射装置（GS Yuasa Lighting社  商品名：ＣＳＯＴ−４０）にて積算放射量２００ｍＪ／ｃｍ2で塗膜を硬化させ、インク受理層を形成した。
【００４０】
（印刷適性の評価）
上述のインク受理層の表面にインクジェット方式のカラープリンタ（セイコーエプソン株式会社製  商品名：ＰＭ−Ｇ８５０）により、黒・青・黄・赤のベタ画像を隣接して印刷した。そして、印刷状況を比較評価した。印刷状況としては、以下に示す乾燥性、にじみ性、耐水性について、４段階で評価した。すなわち、非常に良好であったものを「◎」、良好であったものを「○」、やや劣るものを「△」、非常に劣るものを「×」とした。その評価結果を表１および表２に併せて示す。
・乾燥性
印刷５分後に、印刷面に紙（アスクル社製，商品名：マルチペーパースーパーエコノミー）を押し当て、紙にインクが転写される程度を評価した。
・にじみ性
塗膜の印刷画像が、滲んでいる程度を評価した。
・耐水性
塗膜の印刷画像を水中に3分間浸漬させる。取り出した後、そのまま乾燥させインクのにじみ程度を評価した。
【００４１】
（結果）
表１および表２に示す結果から、重合反応性オリゴマー、水溶性モノマー、光重合開始剤および染料固着剤を、所定の範囲で配合した実施例１から実施例１３では、同質の材料でも配合比が異なる比較例１から比較例９では得られない、総合的に良好な印刷特性が得られることが認められた。
特に、実施例１から実施例１３では、インク受理層の印刷適正として要求される印刷画像の乾燥性やにじみ性を十分に維持しつつ、水中に浸漬するという過酷な環境下においても優れた耐水性が得られることが認められた。
【産業上の利用可能性】
【００４２】
本発明は、インク受理層が基材に設けられたコンパクトディスク、その他の情報記録媒体、並びに、情報記録媒体以外の各種基材に適用した成形品に利用することができる。
【図面の簡単な説明】
【００４３】
【図１】本発明の一実施形態に係る情報記録媒体を示す断面図である。
【符号の説明】
【００４４】
１…情報記録媒体（成形品）
２…インク受理層
３…基材
【図１】
2010031095.tif 000005